(57)【要約】  【課題】  容器に充填された低濃度に有機塩素化合物を含む溶液、特にポールトランス部材に充填された有機塩素化合物を含む絶縁油から、簡易かつ効率的に有機塩素化合物を除去する方法を提供する。  【解決手段】  容器に充填された有機塩素化合物を含む溶液から該有機塩素化合物を除去する方法であって、前記溶液中に吸着材を投入し、あるいは、前記溶液を循環し、前記容器外または容器内に設置された吸着装置を通過させ、前記溶液と吸着材とを接触させることにより前記有機塩素化合物を吸着材に吸着させた後、該吸着材を有機塩素化合物とともに回収することを特徴とする方法。【選択図】  図１
2005111470.tif 000002
【特許請求の範囲】
【請求項１】
容器に充填された有機塩素化合物を含む溶液から該有機塩素化合物を除去する方法であって、前記溶液中に吸着材を投入し、前記溶液と吸着材とを接触させることにより前記有機塩素化合物を吸着材に吸着させた後、該吸着材を有機塩素化合物とともに回収することを特徴とする方法。
【請求項２】
容器に充填された有機塩素化合物を含む溶液から該有機塩素化合物を除去する方法であって、前記溶液を循環し、前記容器外または容器内に設置された吸着材を備えた吸着装置を通過させ、前記溶液と吸着材とを接触させることにより前記有機塩素化合物を吸着材に吸着させた後、該吸着材を有機塩素化合物とともに回収することを特徴とする方法。
【請求項３】
前記溶液の溶媒が水または油である請求項１または２に記載の方法。
【請求項４】
前記容器がポールトランス部材であり、前記溶液の溶媒がポールトランス用の絶縁油である請求項１または２に記載の方法。
【請求項５】
前記溶液と吸着材とを、攪拌下および／または加熱下および／または溶媒希釈下で接触させる請求項１〜４のいずれか１項に記載の方法。
【請求項６】
前記吸着材が、ゼオライト、活性炭、イオン交換樹脂およびアルカリ改質活性炭から選ばれる少なくとも１種である請求項１〜５のいずれか１項に記載の方法。
【発明の詳細な説明】
【技術分野】
【０００１】
本発明は、容器に充填された溶液中に含まれる有機塩素化合物の除去技術に関し、特に、ポールトランス（柱上変圧器）に用いられた再生絶縁油など低濃度に有機塩素化合物を含む溶液からの有機塩素化合物の除去方法に関する。
【背景技術】
【０００２】
各種有機塩素化合物のなかでも、ポリ塩化ビフェニル（ＰＣＢ）は人体を含む生体に極めて有害であることから、１９７３年に特定化学物質に指定され、その製造、輸入、使用が禁止されている。ＰＣＢは、高圧トランス、高圧コンデンサの絶縁油として、発電所や車輌、船舶等の電気設備に使用されてきたため、本来ＰＣＢを使用していなかったポールトランス等の絶縁油にも、絶縁油再生処理過程で混入したものと考えられている５〜５０ｐｐｍの微量のＰＣＢが混入している可能性がある。この微量ＰＣＢ混入絶縁油は大量に存在する可能性があることから、それらの保管のために膨大な面積が使われている。また安全管理のための防錆塗装など、多くの手間とコストが掛けられている。
【０００３】
また、ＰＣＢ処理設備にて処理を試みる際には輸送許可が必要となり、それらの手続を経た上で処理設備まで大量の検体を安全に運ばなければならず、多くの時間と労力、エネルギーが必要となる。
【０００４】
ところで、本発明者等は、吸着材としてゼオライトやメソポーラスシリケートを使用することにより、微量の有機塩素化合物を固液吸着できることを見出している（特許文献１参照）。
【０００５】
一方、特開平１０−２８９８２４号公報には、ＰＣＢを含有する再生絶縁油を使用した配電用ポールトランスの廃棄処理技術として、ポールトランスから予め絶縁油を抜油した後にトランス部材を破砕・分別して洗浄溶剤で洗浄し、洗浄溶剤と絶縁油とＰＣＢを気液分離した後、排気中に残存するＰＣＢを活性炭で吸着する方法が提案されている（特許文献２参照）。しかしながら、この技術はＰＣＢ含有絶縁油を使用したポールトランスを対象として、複雑な操作を必要とせずかつ効率的にトランス部材より絶縁油とともにＰＣＢを除去することを目的とするものであり、ポールトランスの保管上、輸送上の課題を解決しうるものではない。
【０００６】
【特許文献１】特願２００３−１０９０９１
【特許文献２】特開平１０−２８９８２４号公報
【発明の開示】
【発明が解決しようとする課題】
【０００７】
本発明は、ポールトランスなどの保管上、輸送上の課題に鑑みてなされたものであり、容器に充填された低濃度に有機塩素化合物を含む溶液から簡易かつ効率的に有機塩素化合物を除去する方法で、特に、ポールトランス部材に充填された有機塩素化合物を含む絶縁油から、簡易かつ効率的に有機塩素化合物を除去する方法を提供することを目的とする。
【課題を解決するための手段】
【０００８】
前記課題を解決するため、本発明者らは鋭意検討した結果、以下に示す方法により前記目的を達成できることを見出し、本発明を完成するに至った。
【０００９】
すなわち、第１番目の発明による方法は、容器に充填された有機塩素化合物を含む溶液から該有機塩素化合物を除去する方法であって、前記溶液中に吸着材を投入し、前記溶液と吸着材とを接触させることにより前記有機塩素化合物を吸着材に吸着させた後、該吸着材を有機塩素化合物とともに回収することを特徴とする。
【００１０】
また、第２番目の発明による方法は、容器に充填された有機塩素化合物を含む溶液から該有機塩素化合物を除去する方法であって、前記溶液を循環し、前記容器外または容器内に設置された吸着材を備えた吸着装置を通過させ、前記溶液と吸着材とを接触させることにより前記有機塩素化合物を吸着材に吸着させた後、該吸着材を有機塩素化合物とともに回収することを特徴とする。
【００１１】
前記第１番目および第２番目の発明による方法においては、前記溶液の溶媒は水または油のいずれであっても良いが、好ましくは前記容器がポールトランス部材であり、前記溶液の溶媒がポールトランス用の絶縁油である。前記溶液と吸着材とを接触させる場合、攪拌下および／または加熱下および／または溶媒希釈下で接触させてもよい。特に、溶媒が絶縁油の場合、有機塩素化合物と溶媒分子とがクラスターを形成する可能性があり、有機塩素化合物の吸着を阻害する恐れがある。攪拌および／または加熱および／または溶媒希釈することは、反応系を均一にする効果のほかに、これらクラスターを破壊し、有機塩素化合物をむき出しにして吸着反応をおこし易くする効果があると考えられる。
【００１２】
前記第１番目および第２番目の方法においては、前記吸着材が、ゼオライト、活性炭、イオン交換樹脂およびアルカリ改質活性炭から選ばれる少なくとも１種であることが好ましい。
【発明の効果】
【００１３】
以上説明した通り、本発明によれば、ポールトランス部材に充填された再生絶縁油等、容器に充填された低濃度に有機塩素化合物を含む溶液中に吸着材を投入して該容器を放置するか、該溶液を循環して容器外または容器内に設置された吸着材を備えた吸着装置を通過させ、溶液と吸着材とを接触させることにより有機塩素化合物を吸着材に吸着させた後、有機塩素化合物を吸着した吸着材を回収するだけで、溶液中の有機塩素化合物濃度を低減することができるので、保管と除去との同時進行で有機塩素化合物を効率的に除去することができる。
【００１４】
また、保管の間に溶液中の有機塩素化合物濃度が基準値以下となった場合は、回収した吸着材のみを保管場所からＰＣＢ処理設備に輸送して所定の処理を施すことで有機塩素化合物を回収することができるので、ポールトランスを輸送するのに比べて輸送コスト、労力を大幅に削減することができる。
【発明を実施するための最良の形態】
【００１５】
本発明の方法において、有機塩素化合物を含む溶液の溶媒は水、油のいずれでもよい。すなわち、有機塩素化合物を含む水または油を溶媒とする溶液が容器内に充填されている場合に、本発明の方法が適用される。油溶媒の種類は、特に限定されるものではないが、炭化水素油、特に高沸点で熱安定性の良好な炭化水素油、例えばポールトランスに使用された電気絶縁油などが好ましい。
【００１６】
本発明において、吸着除去対象となる有機塩素化合物としては、例えば、ポリ塩化ビフェニル類、ダイオキシン類、クロルベンゼン類、トリクロロエタンからなる群より選ばれる少なくとも１種の化合物が挙げられる。
【００１７】
本発明の方法は、溶液中の有機塩素化合物含有量が数ｐｐｍオーダーから数千ｐｐｍオーダーの場合に適用可能であるが、吸着材重量当たりの有機塩素化合物含有量を勘案すると、５０ｐｐｍ以下の微量の有機塩素化合物の吸着に特に効果を発揮する。処理対象溶液は、吸着材の吸着能力を最大限発揮させるためには、実質的に水分を含まないものが好ましいが、吸着に影響しない程度であれば若干の水が含まれていてもよい。処理対象油に水分が含まれている場合は、脱水処理を施した後、本発明による吸着除去処理を行うことが望ましい。脱水処理方法としては、従来公知の方法を適宜施せばよく特に制限はない。例えば、脱水剤を用いて脱水処理した有機塩素化合物含有油を吸着処理する方法等を挙げることができる。
【００１８】
前記の脱水時に際しては、絶縁油の再利用を考慮すると、絶縁油に添加されている添加剤（酸化防止剤、金属不活性剤）が脱水処理過程で吸着されないことが望ましい。かかる脱水剤としては、例えばＡ型ゼオライト（Ｎａ−Ａ型、Ｋ−Ａ型、Ｌｉ−Ａ型、Ｃａ−Ａ型）、活性アルミナ等を挙げることができる。
【００１９】
上記の有機塩素化合物を含む溶液が充填された容器としては、例えば、保管場所に設置されたタンク、ポールトランス部材などを挙げることができる。
【００２０】
本発明で使用される吸着材は、有機塩素化合物を吸着する吸着材であれば特に限定されない。例えば、ゼオライト、活性炭、イオン交換樹脂およびアルカリ改質活性炭から選ばれる少なくとも１種を挙げることができる。これらの吸着材は、処理対象である有機塩素化合物の種類、溶液中の含有量に応じて適宜選択したものを、それぞれ単独でまたは２種以上組合わせて使用することができる。
【００２１】
ここで、前記のゼオライトは、天然ゼオライト、合成ゼオライトのいずれでもよい。ゼオライトの中でも、有機塩素化合物の吸着力に優れる観点より、Ｓｉ／Ａｌ原子比が２．０以下のものが好ましく、例えばＡ型ゼオライト、Ｘ型ゼオライト、Ｙ型ゼオライト等を挙げることができる。ゼオライトのＳｉ／Ａｌ原子比は、より好ましくは１．０〜１．５、さらに好ましくは１．０〜１．２、特に好ましくは１．０〜１．１である。Ａ型ゼオライトはＸ型ゼオライトに比べ細孔の径が小さいため、選択するカチオンの種類によっては十分な有機塩素化合物の吸着容量が得られない傾向があることから、Ｘ型ゼオライトが特に好ましい。
【００２２】
前記のゼオライトに含まれるイオン交換可能なカチオンは特に限定されない。具体的には、例えば、アルカリ金属、アルカリ土類金属、遷移金属、４Ｂ族元素等の各種イオンを挙げることができる。これらのイオンはゼオライト中に１種又は２種以上含まれる。アルカリ金属イオンとしては、例えば、ナトリウムイオン（Ｎａ＋）、カリウムイオン（Ｋ＋）、リチウムイオン（Ｌｉ＋）、ルビジウムイオン（Ｒｂ＋）等が挙げられる。アルカリ土類金属イオンとしては、例えば、カルシウムイオン（Ｃａ２＋）、マグネシウムイオン（Ｍｇ２＋）、ストロンチウムイオン（Ｓｒ２＋）、バリウムイオン（Ｂａ２＋）等が挙げられる。遷移金属イオンとしては、例えば、スカンジウムイオン（Ｓｃ＋）、マンガンイオン（Ｍｎ３＋）、クロムイオン（Ｃｒ３＋）、鉄イオン（Ｆｅ３＋）、コバルトイオン（Ｃｏ３＋）、ニッケルイオン（Ｎｉ２＋）、銅イオン（Ｃｕ＋）、銀イオン（Ａｇ＋、Ａｇ２＋）等が挙げられる。
【００２３】
前記カチオンの中でも、有機塩素化合物の吸着力に優れる点より、アルカリ金属イオン、アルカリ土類金属イオンが好ましく、特にＸ型ゼオライト中で結晶窓径が最も大きい部類に属し、ＰＣＢが容易に結晶内に浸透可能なリチウムイオンが好ましい。
【００２４】
なお、実質的に水を含まない溶液中から微量の有機塩素化合物を吸着除去する場合、水分吸着による吸着能の低下を防止するため、脱水されたゼオライトを吸着材として用いるのがよい。脱水方法は特に限定されるものではなく、加熱処理、減圧処理等の公知の手段を適宜用いれば良い。一般には、２５０〜４００℃で加熱処理するか、またはこれに減圧処理を組み合わせることができる。
【００２５】
本発明で使用される吸着材は、その形状は特に限定されるものではなく、粉末、ペレット、ビーズ、あるいはハニカム型、格子状型、スパイラル型等の構造の成形体として使用される。成形体を用いる場合、例えばゼオライトの粉末に、カオリンやセピオライト等の粘土やシリカゾル等の無機系、あるいは有機系のバインダーを加え、押出し成形、攪拌造粒、シート成形、ダンボール原紙等の型材への吹付塗装、ゼオライト紙の成形等の通常用いられる方法により成形して使用される。また、用いられるバインダーは成形体の製造中にＸ型ゼオライト等に変化させうる、バインダーレス成形体とするものであっても良い。
【００２６】
吸着材を使用して溶液中の有機塩素化合物を吸着する場合、吸着材投入前に溶液中の有機塩素化合物濃度を測定する。有機塩素化合物の濃度は、例えば、ガスクロマトグラフィー質量分析計（ＧＣ−ＭＳ）、ガスクロマトグラフ・電子捕獲検出器（ＧＣ−ＥＣＤ）等を用いて測定することができる。
【００２７】
次に、有機塩素化合物の濃度から吸着材の必要量を算出し、理論吸着量の等倍〜１００倍、好ましくは等倍〜数十倍量の吸着材を溶液中に投入する。有機塩素化合物濃度が高いために該濃度が容器に充填できる吸着材の吸着容量を超える場合は、飽和吸着に達した後に例えば１日ないし数ヶ月毎に吸着材を交換する。吸着材投入後は適度な時間間隔で溶液中の有機塩素化合物濃度を測定し、必要に応じて吸着材を追加或いは交換する。即ち、吸着処理後に有機塩素化合物濃度が所定の基準値以下となった場合は、吸着材を回収し、水熱処理等の既存の分解処理を施し、一方、有機塩素化合物濃度が所定の基準値を超えている場合は、吸着材を交換して再度吸着処理を行うのがよい。吸着材の交換回数に制限はない。容器内外に備えられた吸着装置を用いて吸着処理する場合も、上記に準じた吸着処理を行う。
【００２８】
吸着材と有機塩素化合物含有溶液の接触時間、接触温度は特に限定されない。有機塩素化合物含有溶液と吸着材とを接触させる場合、攪拌下および／または加熱下で接触させてもよく、かかる条件下で接触させることにより吸着速度を高めることができる。接触時間は有機塩素化合物の初期濃度や溶媒の種類、接触温度、吸着材の種類などにもよるが、通常、攪拌下で１時間以上（好ましくは１時間以上１週間以下）、無攪拌下で２４時間以上（好ましくは２４時間以上６ヶ月以下）とするのが適当である。接触時間が短かすぎると吸着不十分となり、長すぎると飽和吸着量に達するため無意味となる。接触温度は冬期から真夏の炎天下に亘る外気温の範囲であるが屋内にて実施することも考えられ、また吸着効率を高めるため必要に応じて加熱することもできることより、０℃〜１２０℃が好ましい。加熱手段は特に限定されないが、例えばリボンヒーターのような外部からの加熱や、投げ込み式ヒーターのような内部からの加熱、マイクロ波や超音波による加熱などが挙げられる。
【００２９】
また、攪拌下で接触させる場合、攪拌条件は特に限定はなく、直接又は間接に有機塩素化合物含有溶液に対流を与えることのできる方法であれば良い。例えば、（１）攪拌羽根やマグネチックスターラー、循環ポンプ等の攪拌装置を用いて有機塩素化合物含有溶液を攪拌する方法、（２）有機塩素化合物含有溶液を充填した容器を、振動式攪拌機、振動台、振とう機等を用いて加振する方法（例えば、垂直および／または水平方向へ平行振動させる方法、回旋振動させる方法など）、（３）超音波や磁石等を用いて、前記容器内に充填された溶液に振動を与える方法などを挙げることができる。
【００３０】
上述したように攪拌および／または加熱および／または溶媒希釈することは、反応系を均一にする効果のほかに、これらクラスターを破壊し、有機塩素化合物をむき出しにして吸着反応をおこし易くする効果があると考えられる。前記溶媒希釈のための溶媒は、有機塩素化合物と絶縁油のクラスターを破壊し得るものであればよく、特に限定されない。絶縁油とのなじみ易さを考慮すると、側鎖の炭素数が１０以下望ましくは５以下のアルキルベンゼン、ナフテン系鉱油、もしくは炭素数１０以下のパラフィン系鉱油などが好ましい。これらは長鎖より短鎖がより好ましい。
【００３１】
次に、本発明の第１の発明および第２の発明の実施の形態の一例を、図面を参照しながら説明する。
【００３２】
（実施の形態１）
図１は第１の発明の実施形態の一例を示す図である。容器１に充填された有機塩素含有溶液１０の中に吸着材２０を投入し、溶液１０と吸着材２０とを長時間接触させることにより有機塩素化合物を吸着材２０に吸着させる様子を模式的に示している。２は容器１の深さに合わせて吸着材２０の位置を調整できるようにするための目盛付き支持棒で、３はシール材（例えば、ゴム栓）である。
【００３３】
容器１には、溶液１０中の有機塩素化合物濃度を測定するためのサンプリング口５、６が設けてある。サンプリング口５は、容器１底部の溶液の中に含まれる有機塩素化合物濃度を測定するためのものであり、サンプリング口５には、サンプリング管（サンプル抽出用シリンジ）４が連結されている。サンプリング口６は、容器１中間部の溶液の中に含まれる有機塩素化合物濃度を測定するためのものである。なお、サンプリング口は必要に応じて必要な位置に設ければよく、図１はその一例を示すものにすぎない。
【００３４】
容器１には、さらに温度計、攪拌手段（攪拌装置、循環ポンプ等）、加熱手段（リボンヒーター等）を、必要に応じて適宜設けることもできる。吸着材による吸着効率を高めるためには、攪拌手段や加熱手段を設けることが望ましい。
【００３５】
粉末、ペレットあるいはビーズ状の吸着材を使用する場合は、吸着材をそのまま溶液中へ投入することもできるが、かかる方法では回収操作が煩雑になる。回収操作を容易にする点より、吸着材を多孔質材料からなる容器に入れ、容器ごと溶液中に投入することが望ましい。多孔質材料としては、吸着材が該多孔質材料を介して溶液と接触できるものであればよく、例えば紙、織物、編物、樹脂フィルム等が挙げられる。容器としてガラスカラム等を用いることもできる。
【００３６】
ハニカム型、格子状型、スパイラル型等の成形された吸着材を使用する場合は、支持棒２に吸着材２０を固定して溶液１０の中へ投入する。成形体の形状は、容器の形状に合わせて加工したものを使用すればよく、例えば、板状、紐状、シート状など適宜な形状であって構わない。
【００３７】
図２および図３には、吸着材の投入位置、投入形態の一例を示した。図２（ａ）は、多孔質材料製容器に入れた吸着材２０を、容器１に充填された有機塩素化合物含有溶液１０の中間部に投入した様子を模式的に示したものである。同様に、図２（ｂ）は容器１の底部に投入した様子を模式的に示したものである。また、図３（ａ）は、容器の幅に合わせて調製した多孔質材料製容器に入れた吸着材２０を、図３（ｂ）は容器の高さに合わせて調製した多孔質材料製容器に入れた吸着材２０を、それぞれ容器１に充填された有機塩素化合物含有溶液１０に投入した様子を模式的に示したものである。
【００３８】
なお、図２および図３は吸着材投入方法の一例を示したものであり、吸着材の投入位置や投入形状などは、容器の形状や有機塩素化合物の濃度に応じて選択することができる。経時で変えることもできる。
【００３９】
（実施の形態２）
図４は第２の発明の実施形態の一例を示す図である。容器１に充填された有機塩素含有溶液１０をポンプで循環し、容器１外に設置された吸着装置７（吸着材２０が充填されている）を通過させ、溶液１０と吸着材２０とを接触させることにより有機塩素化合物を吸着材２０に吸着させる様子を模式的に示している。３はシール材（例えば、ゴム栓）である。
【００４０】
容器１には、溶液１０中の有機塩素化合物濃度を測定するためのサンプリング口６が設けてある。サンプリング口６は、容器１中間部の溶液に含まれる有機塩素化合物濃度を測定するためのものであるが、サンプリング口は必要に応じて必要な位置に設ければよく、図４はその一例を示すものにすぎない。
【００４１】
容器１には、さらに温度計、攪拌手段（攪拌装置等）、加熱手段（リボンヒーター等）を、必要に応じて設けることもできる。吸着材による吸着効率を高めるためには、攪拌手段や加熱手段を設けることが望ましい。
【００４２】
本方法において、有機塩素化合物を含む溶液１０と吸着材２０との接触方法に特に制限はなく、例えば粒状、ビーズ状、ペレット状、あるいはハニカム型の成形体などを、回転式吸着塔あるいは固定式吸着塔等の従来公知の吸着装置に充填あるいは装着した吸着装置７に、循環溶液１０を導入して通過させることにより、接触させることができる。
【００４３】
（実施の形態３）
図５は第２の発明の実施形態の別の一例を示す図であり、円筒状のポールトランス３０に充填された絶縁油中の微量ＰＣＢの除去方法を説明する一部破断正面図である。外箱本体３１と上蓋３２とよりなるポールトランス部材には、コイル等３３の隙間に微量ＰＣＢを含有する絶縁油３５が充填されている。絶縁油の液面上部には隙間３４があるので、上蓋３２に取り付けた循環ポンプ８によって絶縁油３５を循環させながら、上蓋３２に取り付けた吸着装置７（粒状吸着材３６が充填されている）を通過させ、絶縁油３５と吸着材３６とを接触させることによりＰＣＢを吸着材３６に吸着させる。図中の矢印は絶縁油の循環方向を示している。図５はポンプおよび吸着装置を隙間３４に設置した例であるが、ポンプ、吸着装置は油中に設置してもよい。
【００４４】
（実施の形態４）
図６および図７は第１の発明の実施形態の別の一例を示す図であり、円筒状のポールトランス３０に充填された絶縁油中の微量ＰＣＢの除去方法を説明する一部破断正面図である。外箱本体３１と上蓋３２とよりなるポールトランス部材には、コイル等３３の隙間に微量ＰＣＢを含有する絶縁油３５が充填されている。図６および図７では循環ポンプは図示していないが、図５と同様上蓋３２など、ポールトランス内外に取り付けることもできる。
【００４５】
図６の例では、外箱本体３１の形状（円筒状）に合わせて、リボン状の吸着材シート３７を円筒状にして投入し、絶縁油３５と吸着材シート３７とを接触させることにより、絶縁油中のＰＣＢを吸着材に吸着させる。この方法によれば、絶縁油に縦の流れが発生したときに効率よくＰＣＢを吸着させることができる。
【００４６】
図７の例では、外箱本体３１の形状（円筒状）に合わせて、リボン状の吸着材シート３７を縦棒状にして投入し、絶縁油３５と吸着材シート３７とを接触させることにより、絶縁油中のＰＣＢを吸着材に吸着させる。この方法によれば、絶縁油に層流（横の流れ）が発生したときに効率よくＰＣＢを吸着させることができる。
【００４７】
図６および図７は、吸着材投入方法の一例を示したものであり、吸着材シートの投入位置や形状、大きさ、投入数などは、容器の形状やＰＣＢの濃度に応じて選択することができ、経時で変えることもできる。また、図６と図７の形状のシートを併用することもできる。
【００４８】
以上説明したように、本発明の方法で有機塩素化合物を吸着した吸着材は、有機塩素化合物とともに回収された後、ＰＣＢ処理設備に輸送される。有機塩素化合物を吸着した吸着材の処理方法は特に限定されるものではないが、例えば、アルコール類等の溶離剤により処理する。これにより、吸着物質は溶離され、吸着材は再生される。一方、溶離液中の有機塩素化合物は、高濃度に濃縮され、回収される。脱着された有機塩素化合物は、高濃度溶液として回収することができるので後処理が容易である。後処理方法としては化学的分解方法等があり、その方法は特に限定されるものではないが、例えば、水熱処理、酸化分解、還元分解、紫外線照射やマイクロ波による光分解等を挙げることができる。
【００４９】
有機塩素化合物が除去された絶縁油等の油は、「廃棄物の処理及び清掃に関する法律」に定められている処理基準値（０．５ｐｐｍ以下）を満足するものとなり、トランス、コンデンサ等の絶縁油として再利用することができる。
【実施例】
【００５０】
以下、実施例及び比較例を用いて本発明を更に具体的に説明するが、本発明は以下の実施例のみに限定されるものではない。
【００５１】
（実施例１）
ポールトランス部材のモデルとして三角フラスコを用いて吸着試験を行った。２ｐｐｍＰＣＢ含有溶液を用意し、溶媒は絶縁油７種４号（鉱油、アルキルベンゼン）および絶縁油２種（１〜４号混合、アルキルベンゼン）の２種類を用いた。２ｐｐｍＰＣＢ溶液各１００ｍｌを２００ｍｌの三角フラスコに入れ、５ｇの活性炭（三菱化学「ダイヤホープ００８」、原料：石炭、形状：粉砕状）を加え、４０℃加温、超音波（８時間／日）（ヤマト  ＢＲＡＮＳＯＮ−８２１０型、超音波出力２００Ｗ）、振とう機にて１００ｒｐｍで水平方向へ振とうさせ、下記の表１の各時間毎に、ＰＣＢの液中濃度を分析し、活性炭への吸着度合いを測定した。実験は２種類の絶縁油とも３点実施した。経時によるＰＣＢの液中濃度を表１に、また吸着時間とＰＣＢ濃度（各３回の平均値）との関係を図８に示す。
【００５２】
【表１】
2005111470.tif 000003
【００５３】
表１の結果から、吸着時間を長くする程溶液中のＰＣＢ濃度が低下することがわかる。また図８の結果から、吸着時間約１００時間でＰＣＢ濃度が０．５ｐｐｍ以下になることがわかる。
【図面の簡単な説明】
【００５４】
【図１】本発明に係る有機塩素化合物除去方法の一実施形態を示す正面図である。
【図２】本発明に係る有機塩素化合物除去方法の一実施形態を示す正面図である。
【図３】本発明に係る有機塩素化合物除去方法の一実施形態を示す正面図である。
【図４】本発明に係る有機塩素化合物除去方法の一実施形態を示す正面図である。
【図５】ポールトランスに充填された絶縁油中の微量ＰＣＢの除去方法を説明する一部破断正面図である。
【図６】ポールトランスに充填された絶縁油中の微量ＰＣＢの除去方法を説明する一部破断正面図である。
【図７】ポールトランスに充填された絶縁油中の微量ＰＣＢの除去方法を説明する一部破断正面図である。
【図８】活性炭による吸着試験の結果を示すグラフである。
【符号の説明】
【００５５】
１  容器
２  支持棒
３  シール材
４  サンプリング管
５，６  サンプリング口
７  吸着装置
８  ポンプ
１０  溶液
２０  吸着材  
３０  ポールトランス
３１  ポールトランス外箱本体
３２  ポールトランス上蓋
３３  コイル等
３４  上部隙間
３５  絶縁油
３６  粒状吸着材
３７  シート状吸着材
【図１】
2005111470.tif 000004
【図２】
2005111470.tif 000005
【図３】
2005111470.tif 000006
【図４】
2005111470.tif 000007
【図５】
2005111470.tif 000008
【図６】
2005111470.tif 000009
【図７】
2005111470.tif 000010
【図８】
2005111470.tif 000011